(57)【特許請求の範囲】
【請求項１】
(Ａ)(ａ)２５℃における粘度が２０〜１,０００,０００センチストークスであり、分子鎖両末端がシラノール基で封鎖されたジオルガノポリシロキサンと(ｂ)２５℃における粘度が１００〜１,０００,０００センチストークスであり、分子鎖片末端がシラノール基で封鎖され、もう一方の片末端がトリアルキルシロキシ基で封鎖されたジオルガノポリシロキサンからなり、その比率がモル比で（１.０：０.３）〜（１.０：３.０）の範囲内にあるジオルガノポリシロキサン                        １００重量部、
(Ｂ)一般式：Ｒ14-aＳｉ（ＯＲ2）a（式中、Ｒ1、Ｒ2は炭素数１〜２０の１価炭化水素基、ａは３または４である。）で示されるオルガノシラン、またはその部分加水分解物
０.１〜２０重量部、
(Ｃ)Ｒ33ＳｉＯ1/2単位（式中、Ｒ3は炭素数１〜２０の１価炭化水素基である。）およびＳｉＯ4/2単位からなり、その比率がモル比で（０.５：１.０）〜（１.２：１.０）の範囲内にある常温で固体状のオルガノポリシロキサンレジン            ５〜３０重量部、
(Ｄ)硬化触媒                                              ０.０１〜２０重量部、
および
(Ｅ)一般式
【化１】
0003642878.tif 000005
（式中、Ｒ4は２価炭化水素基、Ｒ5は水素原子または１価炭化水素基、Ｒ6は炭素数１〜２０の１価炭化水素基、ＡはＲ6または−Ｒ4−ＣＯＯＲ5であり、ｋは正の整数、ｌは０または１以上の整数、ｋ＋ｌは少なくとも１０、ｋ／（ｌ＋２）＝５／１〜５００／１である）で表わされ、−Ｒ4−ＣＯＯＲ5基を１分子中に少なくとも２個有するジオルガノポリシロキサン                                                  ０.５〜１０重量部
よりなる室温硬化性シリコーンエラストマー組成物。
【請求項２】
(ａ)成分と(ｂ)成分の比率がモル比で（１.０：０.５）〜（１.０：３.０）の範囲内にある請求項１記載の室温硬化性シリコーンエラストマー組成物。
【請求項３】
(Ｂ)成分のＲ1が炭素数８〜２０のアルキル基であり、Ｒ2が炭素数１または２のアルキル基であり、ａが３である請求項１記載の室温硬化性シリコーンエラストマー組成物。
【請求項４】
(Ｃ)成分のＲ3がメチル基である、請求項１記載の室温硬化性シリコーンエラストマー組成物。
【請求項５】
(Ｃ)成分中のヒドロキシル基が１重量％以下である請求項１記載の室温硬化性シリコーンエラストマー組成物。
【請求項６】
(Ｄ)成分の硬化触媒が有機錫系化合物である、請求項１記載の室温硬化性シリコーンエラストマー組成物。
【請求項７】
(Ｅ)成分のＡが−Ｒ4−ＣＯＯＲ5であり、ｋ＝１０〜２０、ｌ＝０である、請求項１記載の室温硬化性シリコーンエラストマー組成物。
【請求項８】
建築用シリコーンシーリング材組成物である請求項１記載の室温硬化性シリコーンエラストマー組成物。
【発明の詳細な説明】
【０００１】
【発明の属する技術分野】
本発明は、室温で硬化してシリコーンエラストマーとなる組成物に関する。詳しくは、硬化後の物性を広い範囲で変えることが可能な、室温で硬化してシリコーンエラストマーとなる組成物に関するものである。
【０００２】
【従来の技術】
室温で硬化してシリコーンエラストマーとなる組成物は従来から知られており、産業界で広く使用されてきた。室温で硬化する機構には、ヒドロシリル化反応によって硬化する機構、紫外線によって硬化する機構、シラノール基とケイ素原子結合官能基との縮合反応によって硬化する機構などが知られている。なかでも縮合反応による機構で硬化するシリコーンエラストマー組成物は室温で接着性を容易に発現できる、硬化させる雰囲気にある不純物で硬化阻害を起こしにくい、主剤と硬化剤を混合するだけで短時間で硬化できる、２液型組成物として長時間安定に貯蔵でき大気中に放置しておくことにより硬化できる、などの特徴があり、接着剤、コーティング剤、シーリング剤などに広く使用されてきた。しかし手作業による混合、注入、仕上げなど硬化前の作業性を維持せねばならないという制約のために、機械的特性が制限されるという問題があった。具体的には、作業性を容易にするためには主成分であるジオルガノポリシロキサンの分子量をある程度以下に抑える必要があるが、この制約のために硬化後のエラストマーの硬度、モジュラスなどの特性として示される硬さがある程度以下にすることは困難であった。根本的な解決方法は、多官能性の架橋剤と２官能性鎖延長剤を併用して、硬化反応中にジオルガノポリシロキサンの鎖を延ばし（鎖伸長）ながら架橋を行なうことであり、硬化後の架橋密度を低下させることであった。そのために、（１）１分子中にＮ,Ｎ−ジアルキルアミノキシ基を２個有するシロキサンと１分子中にＮ,Ｎ−ジアルキルアミノキシ基を３個有するシロキサンを併用する方法、および（２）１分子中にＮ−アルキルアセトアミド基を２個有するシランと１分子中にＮ−アルキルアセトアミド基を３個有するシランを併用する方法の２つの方法が提案されている。しかしこれらの方法には問題点があった。第１の提案、すなわち、Ｎ,Ｎ−ジアルキルアミノキシ基を有するシロキサンを用いる方法では硬化反応中にＮ,Ｎ−ジアルキルヒドロキシアミンが副生する。そのヒドロキシルアミンの不快な臭いが問題になった。さらにヒドロキシルアミンは強い塩基性があり、雰囲気温度が少しでも高くなるとジオルガノポリシロキサンを切断するため硬化が阻害されるという問題点があった。また、Ｎ,Ｎ−ジアルキルアミノキシ基を有するシロキサンは高価であり経済的にも不利であった。第２の提案、すなわち、Ｎ−アルキルアセトアミド基を有するシランを利用する方法でも硬化時にＮ−アルキルアアセトアミドの臭いの不快さが問題であった。さらに、Ｎ−アルキルアセトアミド基はアルコールなどの活性水素を有する化合物が雰囲気中にあるとアルコキシ基などへの置換反応が起こり、結果として硬化阻害を起こすという問題点があった。さらに、Ｎ−アルキルアセトアミド基を有するシランは高価で経済的にも不利であった。この２つの提案に見るような特殊で高価な官能基を使用せず、従来から広く使用され、しかも副反応を起こさない官能基を用いて鎖延長と架橋を行なうという提案もなされていた。特開昭６３−８３１６７号公報では鎖延長剤としてＲＮＨＣＨ2ＭｅＳｉ（ＯＭｅ）2などを使用する方法が提案されている。しかしこの鎖延長剤を経済的に製造することが著しく困難��ことに加えて、架橋剤とのバランスを安定的にとることも困難で実用に供することができなかった。また特開平６−９８７５では鎖延長剤として［（ＣＨ3）3ＳｉＯ］2Ｓｉ（ＯＭｅ）2などを使用する方法が提案されている。しかしながらこの鎖延長剤を実際に使用してみたところ、劣化試験後のモジュラス上昇が大きく、実用に供することが出来なかった。また、米国特許第４６８７８２９号ではＰｈ［（ＣＨ3）3ＳｉＯ］Ｓｉ（ＯＣＨ3）2を使用する方法が提案されているが、Ｎ,Ｎ−ジアルキルアミノキシ基を使用するほどの初期物性が得られていない。またウエザーシール用途の建築用シリコーンシーリング材の耐久性能はＪＩＳ  Ａ  ５７５８に規定する建築用シーリング材耐久性試験１００３０もしくは９０３０に合格することが望ましいが、現在上市されている建築用シーリング材で、この試験に合格するものは先に記述したＮ,Ｎ−ジアルキルアミノキシ基を有するシランを使用するシーリング材とＮ−アルキルアセトアミド基を有するシランを使用するシーリング材のみであり、他の官能基を有するシランを用いたシーリング材では合格することができなかった。
【０００３】
【発明が解決しようとする課題】
本発明者は上記問題点を解消するため鋭意検討した結果、先に、特定のジオルガノポリシロキサンとオルガノシロキサンレジンとオルガノシランを主成分とする組成物にオレイン酸などの高級脂肪酸を配合した組成物が、硬化後、低モジュラスであり高伸度のシリコーンエラストマーとなり、ＪＩＳ  Ａ  ５７５８に規定する耐久性試験１００３０あるいは９０３０に合格することを見出し、この組成物を提案した（特願平７−３３４００３号公報参照）。しかし、その後の検討結果からこの組成物は基材に対する接着性が不十分であることが判明したので、さらに検討した結果、本発明に至った。すなわち、本発明の目的は、硬化前は作業性に優れ、硬化後は望ましい硬さであり、低モジュラスであり、高伸度のシリコーンエラストマーとなり得る室温硬化性シリコーンエラストマー組成物を提供することにあり、特には、ＪＩＳ  Ａ  ５７５８に規定する耐久性試験１００３０あるいは９０３０に合格し、接着性に優れた室温硬化性シリコーンエラストマー組成物を提供することにある。
【０００４】
【課題の解決手段】
本発明は、(Ａ)(ａ)２５℃における粘度が２０〜１,０００,０００センチストークスであり、分子鎖両末端がシラノール基で封鎖されたジオルガノポリシロキサンと(ｂ)２５℃における粘度が１００〜１,０００,０００センチストークスであり、分子鎖片末端がシラノール基で封鎖され、もう一方の片末端がトリアルキルシロキシ基で封鎖されたジオルガノポリシロキサンからなり、その比率がモル比で（１.０：０.３）〜（１.０：３.０）の範囲内にあるジオルガノポリシロキサン                              １００重量部、
(Ｂ)一般式：Ｒ14-aＳｉ（ＯＲ2）a（式中、Ｒ1、Ｒ2は炭素数１〜２０の１価炭化水素基、ａは３または４である。）で示されるオルガノシラン、またはその部分加水分解物
０.１〜２０重量部、
(Ｃ)Ｒ33ＳｉＯ1/2単位（式中、Ｒ3は炭素数１〜２０の１価炭化水素基である。）およびＳｉＯ4/2単位からなり、その比率がモル比で（０.５：１.０）〜（１.２：１.０）の範囲内にある常温で固体状のオルガノポリシロキサンレジ              ５〜３０重量部、
(Ｄ)硬化触媒                                              ０.０１〜２０重量部、
および
(Ｅ)一般式
【化２】
0003642878.tif 000002
（式中、Ｒ4は２価炭化水素基、Ｒ5は水素原子または１価炭化水素基、Ｒ6は炭素数１〜２０の１価炭化水素基、ＡはＲ6または−Ｒ4−ＣＯＯＲ5であり、ｋは正の整数、ｌは０または１以上の整数、ｋ＋ｌは少なくとも１０、ｋ／（ｌ＋２）＝５／１〜５００／１である）で表わされ、−Ｒ4−ＣＯＯＲ5基を１分子中に少なくとも２個有するジオルガノポリシロキサン                                                   ０.５〜１０重量部よりなる室温硬化性シリコーンエラストマー組成物によって達成される。
【０００５】
【発明の実施の形態】
本発明に使用される(Ａ)成分のジオルガノポリシロキサンは、本発明の組成物の主剤となるものであり、本発明組成物の特徴をなし必須とされる成分の１つである。
かかるジオルガノポリシロキサンを構成する(ａ)成分のジオルガノポリシロキサンは、分子鎖両末端がシラノール基で封鎖されたジオルガノポリシロキサンである。このジオルガノポリシロキサンの粘度は２５℃における粘度が２０〜１,０００,０００センチストークスの範囲にあることが必要であり、１,０００〜１００,０００センチストークスの範囲にあることが好ましい。このようなジオルガノポリシロキサンとしては、両末端シラノール基封鎖ジメチルポリシロキサン，両末端シラノール基封鎖ジメチルシロキサン・メチルビニルシロキサン共重合体，両末端シラノール基封鎖ジメチルシロキサン・メチルフェニルシロキサン共重合体，両末端シラノール基封鎖メチル（３,３,３−トリフルオロプロピル）ポリシロキサンが例示される。これらの中では両末端シラノール基封鎖ジメチルポリシロキサンが好ましい。
また、(ｂ)成分のジオルガノポリシロキサンは、分子鎖片末端がシラノール基で封鎖され、もう一方の片末端がトリアルキルシロキシ基で封鎖されたジオルガノポリシロキサンである。このジオルガノポリシロキサンの粘度は２５℃における粘度が１００〜１,０００,０００センチストークスの範囲にあることが必要であり、１,０００〜１００,０００センチストークスの範囲にあることが好ましい。このようなジオルガノポリシロキサンとしては、分子鎖片末端がシラノール基で封鎖され、もう一方の片末端がトリメチルシロキシ基で封鎖されたジメチルポリシロキサン，分子鎖片末端がシラノール基で封鎖され、もう一方の片末端がトリメチルシロキシ基で封鎖されたジメチルシロキサン・メチルビニルシロキサン共重合体，分子鎖片末端がシラノール基で封鎖され、もう一方の片末端がトリメチルシロキシ基で封鎖されたジメチルシロキサン・メチルフェニルシロキサン共重合体，分子鎖片末端がシラノール基で封鎖され、もう一方の片末端がトリメチルシロキシ基で封鎖されたメチル（３,３,３−トリフルオロプロピル）ポリシロキサンが例示される。
【０００６】
本発明に使用される(Ｂ)成分は、(Ａ)成分の架橋剤として作用する。この架橋剤は式、一般式Ｒ14-ａＳｉ（ＯＲ2）ａ（式中、Ｒ1、Ｒ2は炭素数１〜２０の１価炭化水素基、ａは３または４である。）で示されるオルガノシラン、またはその部分加水分解物である。かかる(Ｂ)成分の具体例としては、テトラメトキシシラン，テトラエトキシシラン，テトライソプロポキシシラン，メチルトリメトキシシラン，ビニルトリメトキシシラン，デシルトリメトキシシラン，メチルトリエトキシシラン，フェニルトリメトキシシランなどが例示される。(Ｂ)成分としてこれらの化合物を１種類選択することが一般的であるが、必要に応じて２種類以上を配合することもできる。また、これらの化合物の部分加水分解物を使用することもできる。かかる(Ｂ)成分の添加量は、必要とされる硬化後物性を考慮した(Ａ)成分のシラノール量、(Ａ)〜(Ｄ)成分以外に添加される原料やそれらに含まれる水などの不純物を考慮して決定されるが、(Ａ)成分１００重量部に対して、０．１〜２０重量部であることが必要である。２０重量部を越えると完全に硬化しないなどの弊害が出る。
【０００７】
本発明に使用される(Ｃ)成分は本発明の特徴をなす成分の１つであり、このものはモジュラス調整と復元率が大きい硬化物を得るために使用する。シリコーンオイル、例えば、両末端トリメチルシロキシ基封鎖ジメチルポリシロキサンオイルをモジュラス調整剤として使用することが従来から知られているが、これを使用すると、接着性低下や硬化後のにじみだしなどの弊害でるため、これらの弊害が起こりにくいレジンを添加することにより、自由にモジュラスを調整することができる。また復元率が改善され、耐久性試験に有利に働く。かかる(Ｃ)成分には、Ｒ33ＳｉＯ1/2単位（式中、Ｒ3は前記Ｒ1、Ｒ2と同様な炭素数１〜２０の１価炭化水素基である。）（Ｍ単位）とＳｉＯ4/2単位（Ｑ単位）からなるオルガノポリシロキサンレジンである。Ｍ単位とＱ単位の比率はモル比で（０.５：１.０）〜（１.２：１.０）の範囲内であり、Ｍ単位が多すぎるとモジュラス調整には効果があるが、圧縮永久歪が悪くなるなどの弊害がでる。また(Ｃ)成分の残存シラノール基は１重量％以下であることが好ましく、この量を越えると、(Ｂ)成分が無駄に消費されるなどの弊害がでる。かかる(Ｃ)成分の添加量は、(Ａ)成分１００重量部に対して５〜３０重量部の範囲内である。
【０００８】
本発明に使用される(Ｄ)成分は、(Ａ)成分と(Ｂ)成分および(Ｃ)成分との間の縮合反応を促進し硬化を促進させるための触媒であり、(Ａ)成分と(Ｂ)成分間の縮合反応を促進するための従来公知の触媒を本発明の目的を損なわない限りすべて使用することができる。かかる(Ｄ)成分としては、ジアルキル錫ジカルボキシレート，ジアルキル錫ビス（アセチルアセトネート），錫オクトエートなどの錫系触媒，鉄オクトエート，ジルコニュームオクトエート，テトラブチルチタネート，テトラ（ｉ−プロピル）チタネート，ジブトキシチタンビス（アセチルアセトネート）などのチタン酸エステル類，テトラメチルグアニジンなどのアミン系触媒などが例示されるが、これらに限定されるものではない。(Ｄ)成分は１種類で使用されることが一般的であるが、２種類以上を配合することもできる。また２種類以上配合するときは、錫系触媒のジブチル錫ビスアセチルアセトネートとオクチル酸錫を混合して使用することが望ましい。かかる(Ｄ)成分の添加量は、(Ａ)成分１００重量部に対して０.０１〜２０重量部であることが必要である。０.０１重量部未満であると硬化を促進するに不十分であり、また２０重量部を越えると耐水性や耐熱性を損なうという弊害が多く出る。
【０００９】
本発明に使用される(Ｅ)成分は本発明の特徴となる成分であり、硬化性を向上させる目的で使用する。かかる(Ｅ)成分のＲ6は炭素数１〜２０の１価炭化水素基であり、メチル基、エチル基、プロピル基、ベンチル基、ステアリル基、３,３,３−トリフルオロプロピル基、β−フェニルエチル基、α−メチル−β−フェニルエチル基、ビニル基、フェニル基が例示される。１分子中のＲ6はすべて同一である必要はない。Ｒ6はメチル基が最も一般的であるが、メチル基とその他の基の組み合わせも一般的である。Ｒ5は水素原子または１価の炭化水素基であり、後者としてメチル基、エチル基、ヘキシル基が例示される。ＡはＲ6または−Ｒ4−ＣＯＯＲ5であり、Ａが２個とも後者の場合はｌが０となることも可能である。Ｒ4は２価炭化水素基であり、−ＣＨ2−、−ＣＨ2ＣＨ2−、−ＣＨ2ＣＨ2ＣＨ2−、−ＣＨ2ＣＨ（ＣＨ3）ＣＨ2−のようなアルキレン基、−（ＣＨ2）2−Ｃ6Ｈ4−のようなアルキレンアリレーン基が例示される。−Ｒ4−ＣＯＯＲ5基は側鎖に存在しても、分子末端に存在しても、その両方に存在してもよい。本成分は例えば特公昭５３−９８３６７号公報に記載された方法により合成することができる。
【００１０】
本発明の組成物は上記のような(Ａ)成分〜(Ｅ)成分からなるものであるが、これらの成分に加えて、シラノール基を有さないジオルガノポリシロキサン，ヒュームドシリカ，沈降法シリカ，石英微粉末，カーボンブラック，炭酸カルシウムなどの無機充填剤やそれらを疎水化処理したもの、流動性調整剤，シラン系やシロキサン系の接着付与剤、顔料，耐熱剤，難燃剤，有機溶媒，防かび剤，抗菌剤などを添加配合することは本発明の目的を損なわない限り差し支えない。
【００１１】
本発明の室温硬化性シリコーンエラストマー組成物は上記(Ａ)成分〜(Ｅ)成分を均一に混合することにより容易に製造できる。ここで、(Ａ)成分〜(Ｅ)成分の混合順序は、(Ａ)成分、(Ｂ)成分、(Ｃ)成分、(Ｄ)成分、(Ｅ)成分の順序で添加するか、もしくは(Ｂ)成分〜(Ｅ)成分を予め混合しておき、この混合物を(Ａ)成分に添加するのが望ましい。さもないと期待する特性、特に硬化後の柔かさが得られないことがあるためである。この点を除けば、混合順序に特に制限は無い。
【００１２】
以上のような本発明の組成物は、硬化した後の物性、特に硬度やモジュラスなどをコントロールすることが容易であり、低硬度、高伸度のシリコーンエラストマーとなり得る。また、ＪＩＳ  Ａ  ５７５８に規定する建築用シーリング材耐久性試験１００３０あるいは９０３０に合格し、しかも硬化阻害などを起こしにくく、硬化途上で接触している基材に接着性を付与することなどが容易にできる。それゆえ、接着剤、コーティング材、建築用シーリング材などに特に有用である。
【００１３】
【実施例】
以下、本発明を実施例にて説明する。尚、実施例中、部とあるのは重量部のことである。また、室温硬化性シリコーンエラストマー組成物の物理特性はＪＩＳ  Ａ  ５７５８建築用シーラントに規定する測定方法に従って測定した。
プライマーとしてはシラン系プライマー［東レ・ダウコーニング・シリコーン株式会社製、プライマーＤ−２］を使用した。被着体としては、ＪＩＳ  Ｈ  ４１００（６０６３Ｓ）に規定されている硫酸アルマイト封孔処理アルミテストパネル（日本テストパネル株式会社製）を使用した。また(Ｅ)成分のカルボキシ変性シリコーンとして以下のジオルガノポリシロキサンを使用した。
ジオルガノポリシロキサンＡ
【化３】
0003642878.tif 000003
ジオルガノポリシロキサンＢ
【化４】
0003642878.tif 000004
【００１４】
【実施例１】
分子鎖両末端がシラノール基で封鎖されたジメチルポリシロキサン（２５℃における粘度１２,０００センチストークス）と、分子鎖片末端がシラノール基で封鎖され、もう一方の片末端がトリメチルシロキシ基で封鎖されたジメチルポリシロキサン（２５℃における粘度１２,０００センチストークス）の混合物であり、そのモル比が１：１のジメチルポリシロキサン１００部、（ＣＨ3）3ＳｉＯ1/2単位とＳｉＯ4/2単位とからなり、そのモル比が０.７：１であり、ヒドロキシ基含有量が１重量％以下であるメチルポリシロキサンレジン１３部、デシルトリメトキシシラン３.０部、ジブチル錫ジラウレート０.０６部、ジオルガノポリシロキサンＡ２.０部、脂肪酸処理炭酸カルシュウム微粉末［白石工業株式会社製，商品名ビスコライトＵ］１００部を均一に混合して室温硬化性シリコーンエラストマー組成物を調製した。次いで、この組成物からＪＩＳ  Ａ  ５７５８に規定するＨ型ジョイントを作成し、５０％モジュラス、伸び、最大点応力を測定し、耐久性試験９０３０および１００３０を実施した。これらの測定結果は、次の通りであった。
５０％モジュラス（kgf／cm2）          １.８
最大点応力      （kgf／cm2）        １０.２
伸び            （％）               ７５０
耐久性試験９０３０                     合格
耐久性試験１００３０                   合格
ゴム層での凝集破壊率               １００％
【００１５】
【実施例２】
分子鎖両末端がシラノール基で封鎖されたジメチルポリシロキサン（２５℃における粘度１２,０００センチストークス）と、分子鎖片末端がシラノール基で封鎖され、もう一方の片末端がトリメチルシロキシ基で封鎖されたジメチルポリシロキサン（２５℃における粘度１２,０００センチストークス）の混合物であり、そのモル比が１：１のジメチルポリシロキサン１００部、（ＣＨ3）3ＳｉＯ1/2単位とＳｉＯ4/2単位とからなり、そのモル比が０.７：１であり、ヒドロキシ基含有量が１重量％以下であるメチルポリシロキサンレジン１３部、デシルトリメトキシシラン３.０部、ジブチル錫ジラウレート０.０６部、ジオルガノポリシロキサンＢ２.０部、脂肪酸処理炭酸カルシュウム微粉末［白石工業株式会社製，商品名ビスコライトＵ］１００部を均一に混合して室温硬化性シリコーンエラストマー組成物を調製した。次いで、この組成物の特性を実施例１と同様にして測定した。これらの測定結果は、次の通りであった。
５０％モジュラス（kgf／cm2）          １.７
最大点応力      （kgf／cm2）        １０.６
伸び            （％）               ７８０
耐久性試験９０３０                     合格
耐久性試験１００３０                   合格
ゴム層での凝集破壊率               １００％
【００１６】
【比較例１】
分子鎖両末端がシラノール基で封鎖されたジメチルポリシロキサン（２５℃における粘度１２,０００センチストークス）と、分子鎖片末端がシラノール基で封鎖され、もう一方の片末端がトリメチルシロキシ基で封鎖されたジメチルポリシロキサン（２５℃における粘度１２,０００センチストークス）の混合物であり、そのモル比が１：１のジメチルポリシロキサン１００部、（ＣＨ3）3ＳｉＯ1/2単位とＳｉＯ4/2単位とからなり、そのモル比が０.７：１であり、ヒドロキシ基含有量が１重量％以下であるメチルポリシロキサンレジン１３部、デシルトリメトキシシラン３.０部、ジブチル錫ジラウレート０.０６部、オレイン酸１.２部、脂肪酸処理炭酸カルシュウム微粉末［白石工業株式会社製，商品名ビスコライトＵ］１００部を均一に混合して室温硬化性シリコーンエラストマー組成物を調製した。次いで、この組成物の特性を実施例１と同様にして測定した。これらの測定結果は、次の通りであった。
５０％モジュラス（kgf／cm2）          １.７
最大点応力      （kgf／cm2）        １０.６
伸び            （％）               ７８０
耐久性試験９０３０                     合格
耐久性試験１００３０                   合格
ゴム層での凝集破壊率                   ０％
【００１７】
【発明の効果】
本発明の室温硬化型シリコーンエラストマー組成物は、(Ａ)成分〜(Ｅ)成分からなり、特に、(Ａ)成分の特殊なジオルガノポリシロキサンと(Ｃ)成分のオルガノポリシロキサンレジンと(Ｅ)成分の特殊なジオルガノポリシロキサンを含有しているので、硬化前は作業性に優れ、硬化後は低モジュラスであり、高伸長度の耐久性に優れたシリコーンエラストマ−になり得るという特徴を有する。